(57)【特許請求の範囲】
【請求項１】
以下のものからなる等速ジョイント用グリースであって：
ａ．ベースオイルの組合せであって、１０〜３５％の１種以上のポリα−オレフィン類、３〜１５％の１種以上の合成有機エステル類、２０〜３０％の１種以上のナフテン系オイル、組合せの残りは１種以上のパラフィン系オイルからなり、ここでの百分率は全ベースオイルの組合せに対する重量％であり、組合せ中の、エステル（類）の重量のポリα−オレフィン（類）の重量に対する比が１：３よりは大きくはないベースオイルの組合せ；
ｂ．全グリースの２から１５重量％の範囲のリチウム石鹸増粘剤；
ｃ．全グリースの１から５重量％の範囲の、次の一般式で表されるジチオリン酸モリブデン；
【化１】
0004421781.tif 000008
ここで、ＸまたはＹはＳまたはＯを表し、Ｒ１からＲ４のそれぞれは同一であっても異なっていてもよく、それぞれが、１から２４の範囲の炭素原子を有する１級（直鎖）または２級（分岐鎖）のアルキル基、または６から３０の範囲の炭素原子を有するアリール基である；
ｄ．全グリースの１から５重量％の範囲の、次の一般式で表されるジアルキルジチオリン酸亜鉛；
（Ｒ５Ｏ）（Ｒ６Ｏ）ＳＰ−Ｓ−Ｚｎ−Ｓ−ＰＳ（ＯＲ７）（ＯＲ８）
ここで、Ｒ５からＲ８のそれぞれは同一であっても異なっていてもよく、それぞれが、１〜２４，好ましくは３〜８の範囲の炭素原子を有する１級または２級アルキル基である；
および
ｅ．全グリースの１から５重量％の範囲の非硫黄系摩擦改質剤、
からなるグリース。
【請求項２】
エステル（類）の重量のポリα−オレフィン（類）の重量に対する比が約１：４である請求項１に記載されたグリース。
【請求項３】
ジチオリン酸モリブデンの百分率が１から２％の範囲である請求項１または２に記載されたグリース。
【請求項４】
ジアルキルジチオリン酸亜鉛の百分率が１から２％の範囲である請求項１〜３のいずれかに記載されたグリース。
【請求項５】
非硫黄系摩擦改質剤の百分率が１から２％の範囲であるある請求項１〜４のいずれかに記載されたグリース。
【請求項６】
合成有機エステルがジカルボン酸と脂肪族アルコールとの反応生成物である請求項１〜５のいずれかに記載されたグリース。
【請求項７】
ジカルボン酸がセバシン酸であり、アルコール類が１級、直鎖状または分岐状炭素鎖で炭素原子を２〜２０有するものである請求項６に記載されたグリース。
【請求項８】
非硫黄系摩擦改質剤が有機モリブデン錯体であるある請求項１〜７のいずれかに記載されたグリース。
【請求項９】
有機モリブデン錯体が有機アミドの錯体である請求項８に記載されたグリース。
【請求項１０】
ジチオリン酸モリブデンが硫黄化されたオキシモリブデン−２−エチルヘキシルホスホロジチオエートである請求項１〜９のいずれかに記載されたグリース。
【請求項１１】
ジアルキルジチオリン酸亜鉛が、３から１４の範囲の原子の炭素鎖を有する、１級および２級の混合または、すべて２級のアルキルジチオリン酸塩である請求項１〜１０のいずれかに記載されたグリース。
【請求項１２】
腐蝕防止剤としてグリースの全量に対して０．５０から３重量％の範囲のスルホン酸カルシウム塩を含む請求項１〜１１のいずれかに記載されたグリース。
【請求項１３】
腐蝕防止剤として置換芳香族スルホン酸のカルシウム塩を含む請求項１〜１１のいずれかに記載されたグリース。
【請求項１４】
極圧添加剤（類）としてグリースの全量に対して０．１から３重量％の範囲の量で金属を含まず硫黄およびリンを含む１種以上の添加剤（類）を含み、そのような添加物中には硫黄が１５から３５重量％の範囲で、リンが０．５から３重量％の範囲で含まれているような請求項１〜１３のいずれかに記載されたグリース。
【請求項１５】
抗酸化剤として芳香族アミンを含む請求項１〜１４のいずれかに記載されたグリース。
【請求項１６】
アミンがグリースの全量に対して０．１から２重量％の範囲の量で存在し、それがフェニルα−ナフチルアミンまたはジフェニルアミンまたはそれらの誘導体のいずれかである請求項１５に記載されたグリース。
【発明の詳細な説明】
（技術分野）
本発明は、自動車の動力伝達装置に使用される等速ユニバーサルジョイントに用いることを主目的とした潤滑用グリースに関する。
【０００１】
（背景技術）
等速ジョイント（ＣＶＪ）内の構成部品の動きは複雑であって、転がり（Ｒｏｌｌｉｎｇ）・滑り（ｓｌｉｄｉｎｇ）・スピン（ｓｐｉｎｎｉｎｇ）が組合わさっている。ジョイントにトルクが与えられると、構成部品相互の間に力がかかり、その結果、構成部品の接触表面での摩耗だけでなく、転がり接触による疲労および表面間での大きな摩擦力が生じることになる。摩耗はジョイントの破損にもつながり、摩擦力のために動力伝達装置で騒音・振動・乗り心地の悪さ（ＮＶＨ）が発生することもありうる。ＮＶＨは通常、プランジ型ＣＶＪで発生する軸方向の力を測定することにより「計測」する。等速ジョイントに使用するグリースとして理想的なものは、摩耗を減らす必要があるだけではなく、摩擦力を減少させＮＶＨを減少または防止するために、摩擦係数が低いものでなければならない。
【０００２】
等速ジョイントにはまた弾性体材料で作ったシーリングのためのブーツを備えているが、このものは通常ベローズの形状をしていて、一端はＣＶＪの外部に取りつけられ、他端はＣＶＪの連結または出力シャフトにつながっている。このブーツによりグリースをジョイント内に保持し、汚染物や水分の混入を防いでいる。
【０００３】
グリースは摩耗と摩擦を減少させ、ＣＶＪ中での転がり接触疲労の開始が早まらないようにする必要があるだけでなく、ブーツを構成している弾性体材料とも適合していなければならない。そうでないと、ブーツ材料の劣化が生じてブーツが早く傷んでしまい、その結果グリースが流出して最終的にはＣＶＪが破損することになってしまう。ＣＶＪのブーツに使用される材料としては主として２種類あり、その一つはポリクロロプレン（ＣＲ）、他の一つはエーテルエステルブロックコポリマーによる熱可塑性エラストマー（ＴＥＥＥ）である。
【０００４】
典型的なＣＶＪグリースに用いられるベースオイルは、ナフテン系（飽和環状化合物）およびパラフィン系（直鎖または分岐状飽和鎖化合物）鉱油のブレンド物である。合成油を添加することも可能である。これらのベースオイルがＣＲ製ブーツの劣化（膨潤または収縮）に大きな影響を与えることは公知である。鉱油系および合成のベースオイルはすべて、ゴム状ブーツ材料から可塑剤やその他の保護剤を抽出する。パラフィン系鉱油およびポリα−オレフィン（ＰＡＯ）系合成ベースオイルはＣＲ中にはほとんど拡散せず収縮をもたらすが、他方、ナフテン系鉱油および合成エステル類はＣＲ中に拡散して可塑剤として働き、膨潤を招く。ブーツに用いるＣＲで使用されている可塑剤は典型的にはその流動点が−５０℃以下であり、そのためにＣＲの低温での物性が良いのである。ＣＶＪグリースに用いられるナフテン系鉱油は典型的には約−３５℃の流動点を有しているが、ただしこれはナフテン系オイルの粘度および精製法によって異なる。したがって、ゴム用の可塑剤（類）をナフテン系鉱油に置換すると低温におけるゴム性能が著しく損なわれ、ゴム状ブーツがコールド・クラッキングにより破損され、最終的にはＣＶＪの破損に至る可能性がある。膨潤や軟化が顕著に起きると、高速での安定性に欠けたり過度に径方向に膨張したりするために、ブーツの高速追随性能の最大値が低下する。
【０００５】
グリースのベースオイルに可塑剤を添加すれば、ＣＲからの可塑剤のロスが減少するために、老化試験後におけるＣＲの低温性能を維持するのには効果があるが、以下のような欠点もある：
１．可塑剤の添加によって老化試験後のＣＲの体積変化が大きくなる；および、
２．可塑剤の添加によってベースオイルの粘度が低下し、そのため摩擦と摩耗が増加し、ＣＶＪの転がり接触疲労を促進してしまう。
【０００６】
本発明の目的は、主としてＣＶＪのための潤滑用グリースを提供することであり、このものはＣＲ製ブーツ材料に対する適合性があり、また、低摩耗・低摩擦性を供し、ジョイント中での転がり接触疲労の開始が早まらないようにすることである。
【０００７】
（発明の開示）
本発明により提供される潤滑用グリースは次のものを含む：
ａ．  ベースオイルの組合せであって、１０〜３５％の１種以上のポリα−オレフィン類、３〜１５％の１種以上の合成有機エステル類、２０〜３０％の１種以上のナフテン系オイル、組合せの残りは１種以上のパラフィン系オイルからなり、ここでの百分率は全ベースオイルの組合せに対する重量％であり、組合せ中の、エステル（類）の重量のポリα−オレフィン（類）の重量に対する比が１：３よりは大きくない（好ましくは約１：４）ベースオイルの組合せ；
ｂ．全グリースの２から１５重量％の範囲のリチウム石鹸増粘剤；
ｃ．全グリースの１から５重量％（好ましくは１から２重量％）の範囲の、次の一般式で表されるジチオリン酸モリブデン；
【０００８】
【化２】
0004421781.tif 000002
【０００９】
ここで、ＸまたはＹはＳまたはＯを表し、Ｒ1からＲ4のそれぞれは同一であっても異なっていてもよく、それぞれが、１から２４の範囲の炭素原子を有する１級（直鎖）または２級（分岐鎖）のアルキル基、または６から３０の範囲の炭素原子を有するアリール基であり；
ｄ．全グリースの１から５重量％（好ましくは１から２重量％）の範囲の、次の一般式で表されるジアルキルジチオリン酸亜鉛；
（Ｒ5Ｏ）（Ｒ6Ｏ）ＳＰ−Ｓ−Ｚｎ−Ｓ−ＰＳ（ＯＲ7）（ＯＲ8）
ここで、Ｒ5からＲ8のそれぞれは同一であっても異なっていてもよく、それぞれが、１〜２４，好ましくは３〜８の炭素原子を有する１級または２級アルキル基であり；
ｅ．全グリースの１から５重量％（好ましくは１から２重量％）の範囲の非硫黄系摩擦改質剤；および
ｆ．通常用いられるグリース用添加剤、たとえば酸化防止剤、腐蝕防止剤、極圧添加剤および粘着剤などの一部または全部。
【００１０】
上記のベースオイルの組合せを、ジチオリン酸モリブデン（ＭｏＤＴＰ）、ジアルキルジチオリン酸亜鉛（ＺＤＴＰ）および非硫黄系摩擦改質剤と共に使用することによって、ブーツのＣＲ材料におよぼす悪影響が顕著に低減され、極めて良好な摩耗および摩擦性を付与し、転がり接触疲労の開始が早まらないようにしてプランジ型ＣＶＪ中での軸方向の力を減少させるようなグリースが得られることを我々は見出した。
【００１１】
有機合成エスエル類としては、脂肪族アルコール系のサブグループを有するジカルボン酸誘導体が好ましい。好ましくは、ジカルボン酸がセバシン酸であり、アルコール類は１級、直鎖状または分岐状炭素鎖で炭素原子を２〜２０有するものである。したがって好ましい合成エステルはセバシン酸ジオクチル（ＤＯＳ）であるが、やはりＣＲブーツの可塑剤として使用されているアジピン酸ジオクチル（ＤＯＡ）、フタル酸ジオクチル（ＤＯＰ）またはアゼライン酸ジオクチル（ＤＯＺ）も使用することができる。
【００１２】
非硫黄系の摩擦改質剤として好ましいのは有機モリブデン錯体であって、たとえば米国特許第４，８８９，６４７号に記載されているような有機アミドの錯体が好ましい。この特許については、ここに引用することによりその開示内容が本明細書に組み入れられたものとする。
【００１３】
ジチオリン酸モリブデンは硫黄化されたオキシモリブデン−２−エチルヘキシルホスホロジチオエートであってよく、またジアルキルジチオリン酸亜鉛は３から１４の範囲の原子を有する炭素鎖の１級および２級アルキルジチオリン酸塩の混合物であってもよい。
【００１４】
増粘剤はステアリン酸、１２−ヒドロキシステアリン酸、または類似の脂肪酸またはそれらの混合物、あるいはそれらの酸のメチルエステルから作った単純なリチウム石鹸でよい。それらの代わりに、長鎖脂肪酸とホウ酸塩または１種以上のジカルボン酸などの錯体化剤とを混合して製造したリチウム錯体石鹸を使用してもよい。単純なリチウム石鹸を使用したグリースでは最高約１２０℃の温度までしか使用できないが、錯体化リチウム石鹸を使用すると、グリースを約１８０℃の温度まで使用することが可能となる。
【００１５】
このグリースには腐蝕防止剤としてスルホン酸カルシウム塩を０．５から３．０重量％の範囲で加えても良い。典型的には、ＣＶＪを組み立てる直前の作業は機械加工による切削屑を除去するための洗浄であり、したがってグリースにより、残存している水分をすべて吸収し、水による腐蝕やＣＶＪの性能への悪影響を防ぐ必要がある。
【００１６】
グリースにはまた、０．１０から３．０重量％の範囲で金属を含まないが硫黄とリンを含有する極圧添加剤を加えても良い。このものは、硫黄含量が１５〜３５重量％の範囲、リン含量が０．５〜３．０重量％の範囲であって、摩耗防止にすぐれた効果を示し、ＣＶＪの焼付きを防止する。リン含量が上記の上限値を超えると、ブーツ材料に悪影響が出る可能性がある。硫黄含量が上記の上限値を超えると、接触している金属構成部品の転がり接触疲労の開始を早める可能性がある。
【００１７】
ベースオイルの酸化を防止して、グリースの寿命を延ばしその結果としてＣＶＪの寿命を延ばすために、グリースに０．１から２．０重量％の範囲で酸化防止剤を加えてもよい。この酸化防止剤はアミン系でよく、芳香族アミンで、フェニルα−ナフチルアミンまたはジフェニルアミンまたはそれらの誘導体であるのが好ましい。
【００１８】
（本発明を実施するためのベストモード）
各種のオイルがゴム材料の劣化におよぼす影響を調べるために、ＣＶＪ用の標準的なポリクロロプレンゴムの試験片を各種のグリースのベースオイル成分に１２０℃で７０時間、完全に浸漬させた。浸漬による老化試験後のゴム試験片での硬度の変化（ΔＨ（ショアーＡ））および体積の変化（ΔＶ  ％）を測定し、表１に示した。ゴム物性の変化が大きいほど、ＣＲの劣化が進んでいる。
【００１９】
【表１】
0004421781.tif 000003
オイル類
ＰＡＯはチーグラー触媒で重合したｎ−デセン１で、１００℃での粘度は８センチストークスである。
【００２０】
ナフテン系オイルは溶媒精製法によるストレートカット・オイルで、４０℃での粘度は１３０センチストークスである。
【００２１】
例Ｃ、ＤおよびＨで用いたパラフィン系オイルは溶媒法による中性オイルでその粘度は１００゜Ｆで５００ＳＵＳである。例Ｉ、ＪおよびＫで用いたパラフィン系オイルは水素化処理・溶媒抽出法によるオイルでその粘度は１００゜Ｆで６５０ＳＵＳである。
【００２２】
ＤＯＳはＣ８セバシン酸誘導体混合物で、１００℃での粘度は約２センチストークスである。
【００２３】
合成エステルは高粘度ポリマーエステルであって、４０℃での粘度は１１５センチストークスである。
【００２４】
このグリース用ベースオイルのＣＲに対する適合性は、そのオイルのタイプと精製法によって異なる。表１から、ナフテン系オイル（試料Ａ）によってＣＲの体積が大幅に増加し、硬度がかなり低下していることがわかる。化学分析の結果から、ナフテン系オイルがゴムに吸収されていて、可塑剤が減っているにもかかわらず、ＣＲの体積が大幅に増加し、それにともない硬度がかなり低くなっていることが判明した。ＤＯＳを１０％添加するとさらに悪い結果となった（試料Ｂ）。
【００２５】
パラフィン系オイル（試料Ｃ）ではＣＲの硬度と体積には大きな影響が認められなかったが、これは可塑剤の損失とオイルの吸収が打消し合ったためであるが、その変化はオイルの粘度とその精製法によって異なる。ＤＯＳを１０％添加すると（試料Ｄ）、ナフテン系オイルの場合と同様に体積増加と硬度低下が起きたものの、結局のところＣＲに対する適合性には大きな影響はなかった。
【００２６】
ＰＡＯ（試料Ｅ）はナフテン系オイルと逆の効果を有し、ＣＲの硬度を上昇させ、体積を大幅に減少させることになった。化学分析をしてみると、ＰＡＯはＣＲから可塑剤および他の保護剤を抽出してしまいながらもそれ自体はＣＲに吸収されず、その結果ゴムの劣化を招いていることがわかった。ＤＯＳを１０％添加すると（試料Ｆ）、この結果は幾分改良された。
【００２７】
合成エステル類は膨潤を引き起こしＣＲの硬度を低下させることがわかっているが（試料Ｇ）、ＣＲに対してはナフテン系オイルと同様な影響を与え、体積が増加し、硬度が低下する。
【００２８】
試料Ｈから、ナフテン系オイルが混合物中に過剰に（すなわち、３０％以上）存在すると膨潤が極端に大きくなることがわかる。
【００２９】
試料ＩからＫまでは、以下の表２および３で示すような各種のオイル混合物の効果を示している。体積と硬度の最終的な変化は各種のベースオイルを可塑剤とブレンドすることにより最小に抑えることが可能で、最善の結果は試料Ｉの場合に得られ、これはパラフィン系およびナフテン系オイルとＤＯＳの混合物である。しかしながら、我々の見出したところでは、最終的な処方でのグリースでは、ＣＲの膨潤と軟化をもたらすＭｏＤＴＰの影響を避けるためには、ベースオイルにＰＡＯを加える必要がある。したがって実際には、最も有用なオイルの組合せは試料Ｋであって、このものにはナフテン系オイル、パラフィン系オイル、ＰＡＯおよびセバシン酸ジオクチルが含まれている。
【００３０】
最終的な処方でのグリースでは、体積と硬度における変化によって測定される、ＣＲに対するグリースの適合性を支配しているのは、オイルのＣＲへの拡散速度である。しかしながら、添加物による化学的な影響は、老化試験後の物理的性質、すなわち引張強度および伸びの変化を測定して求める必要がある。
【００３１】
（実施例）
本発明を説明するために、表２および３に示したような成分を用いて各種のグリース試料を作成した。成分の百分率はグリース全体の重量に対してであるが、ただし例外として、ベースオイルの組合せに用いた成分については、その組合せ全体に対する重量％をカッコの中に示している。オイル類は先に示したものであり、パラフィンオイルは実施例Ｉ、ＪおよびＫで用いたものである。
【００３２】
【表２】
0004421781.tif 000004
モリバン855：  有機アミドの有機モリブデン錯体；
RC3580：  ジチオリン酸２−エチルヘキシルモリブデン（鉱油中）
モリバンL：  ジチオリン酸モリブデン
モリバン822：  有機ジチオカルバミン酸モリブデン
RC3038：｝  １級および２級アルキル基含有ジアルキルジチオリン酸亜鉛
LZ1360：｝  （鉱油中）；
RC3180：  ジチオリン酸２−エチルヘキシル亜鉛
LZ1375：  炭素原子数１〜14の２級アルキル基を持つジアルキル
ジチオリン酸亜鉛
ナスル729：  50%ジノニルナフタレンスルホン酸カルシウム(軽鉱油中)；
アロックス165：  石油スルホン酸カルシウム混合物
モビラッドG305：  20〜30％リン酸アルキルエステルアミン塩（アミンリン酸塩）および55〜65％硫黄化イソブチレン（硫黄化オイル）；
RC7130：  Ｎ−フェニル−α−ナフチルアミン（PAN） (>98％)
オロア9750：  ホウ素含有添加剤
【００３３】
一部のグリースについては、１２０℃、７０時間の片側老化試験の前後で標準のＣＲに対して比較評価した。空気側およびグリース側での硬度の変化を測定すると共に、ガラス転移温度も測定した。硬度の変化が大きいほど、ＣＲの劣化が進んでおり、高温での適合性がより乏しい。ガラス転移温度が低いほど、ゴムの低温特性が良好である。老化後でもブーツが十分な低温性能を有しているためには、ＣＲのガラス転移温度ができるだけ低く保たれている必要がある。また一部のグリース試料では、標準のＣＲを１００℃、１６８時間完全に浸漬させた老化試験によって評価を行った。
【００３４】
すべての試料について静的および動的摩擦・摩耗を調べた。この試験を実施するための装置としては、オプティモル・インストラメントのＳＲＶ（シュビンクウンゲン・ライブンク・フェルシュリース（Ｓｃｈｗｉｎｇｕｎｇｅｎ  Ｒｅｉｂｕｎｇ  Ｖｅｒｓｃｈｌｉｅｓｓ））試験機を用いた。この試験は、下部の平面状円盤試験体の上で、上部の球状の試験体に加重をかけて往復運動をさせ、その接触面をグリースで潤滑させるものである。これは工業的には標準的な試験法であり、ＣＶジョイントのためのグリースの試験には特に適している。
【００３５】
ＳＲＶ試験機を用いて一連の試験をおこなったところ、等速ジョイントに用いるグリースの試験に適していることが確認された。今回は、以下の条件を採用した。
【００３６】
【表３】
0004421781.tif 000005
【００３７】
表２および３における結果は、上記の測定条件のそれぞれで２回ずつ、合計４回の試験の平均値である。
【００３８】
表２および３からわかるのは、摩耗・摩擦の数値およびゴム劣化に関する数値が、本発明の実施態様ではない表２におけるものよりも、本発明の実施態様である表３におけるグリースの方がかなり良好なことである。
【００３９】
【表４】
0004421781.tif 000006
【００４０】
【表５】
0004421781.tif 000007
【００４１】
このように、本発明の実施態様ではない試料４には、非硫黄系摩擦改質剤とＤＯＳのいずれをも含まず、またＰＡＯも含まれていない。試料５にはＤＯＳもＭｏＤＴＰも含まれていない。試料６にはＭｏＤＴＰやＤＯＳは含まれていないが、高粘度ポリマーエステルは含まれている。試料７にはエステルと非硫黄系摩擦改質剤が含まれているが、ＭｏＤＴＰが含まれない。試料８には摩擦係数が比較的大きいが低い摩耗値を与えるホウ素含有耐摩耗添加剤が含まれている。試料７および８では、最適値をこえるＤＯＳが使用されており、そのためにグリースの硬度が低すぎて受容しがたい。
【００４２】
表３に示した試料は所定のベースオイルの組合せ、ＭｏＤＴＰ、ＺＤＴＰ、非硫黄系摩擦改質剤およびその他の添加剤を含んでおり、優れた摩耗および摩擦性の結果が得られ、またゴムの劣化の数値も小さい。摩耗値はいずれも、満足できるグリースの上限値と考えられる５００ｍｍ3／ｍ以下である。
【００４３】
ＤＯＳに代えて、先に述べた他のエステル類を使用することもできる。
【００４４】
図１に各種のジョイント角度にした場合の、プランジ型トライポッド・ジョイント（ｐｌｕｎｇｉｎｇ  ｔｒｉｐｏｄ  ｊｏｉｎｔ）で発生する相対的な軸方向の力を示している。本発明の実施態様である試料１０のグリースに比較して、本発明の実施態様ではない試料４のグリースでは性能が劣っている。
【００４５】
したがって、要約すれば、本発明によるグリースはＣＶＪブーツに使用されるＣＲとの適合性に優れ、しかも同時にＣＶＪそのものに良好な摩擦・摩耗性能を与え、プランジ型ジョイントでの三次の軸方向力（ｔｈｉｒｄ  ｏｒｄｅｒ  ａｘｉａｌ  ｆｏｒｃｅ）が小さい。
【００４６】
【図面の簡単な説明】
【図１】  図１は各種のジョイント角度にした場合の、プランジ型トライポッド・ジョイント（ｐｌｕｎｇｉｎｇ  ｔｒｉｐｏｄ  ｊｏｉｎｔ）で発生する相対的な軸方向の力を示している。本発明の実施態様である試料１０のグリースに比較して、本発明の実施態様ではない試料４のグリースでは性能が劣っている。
【図１】
0004421781.tif 000009